РЕАКТИВНЫЙ КЛЕЙ-РАСПЛАВ

1. Силановая реакционноспособная композиция клея-расплава, содержащая
силановый модифицированный полимер;
от 0,1 до 15 мас.% имеющего кислотную функциональность воска в расчете на полную массу клеевой композиции;
от 0,05 до 8 мас.% имеющего основную функциональность воска в расчете на полную массу клеевой композиции.
2. Композиция по п. 1, содержащая от 0,1 до 2 мас.% имеющего основную функциональность воска в расчете на полную массу клеевой композиции.
A:B
3. Композиция по п. 1, в которой отношение имеющего кислотную функциональность воска к имеющему основную функциональность воску (R) находится предпочтительно в диапазоне от 0 до 10.
4. Композиция по п. 1, дополнительно содержащая аминосилановый промотор адгезии.
5. Композиция по п. 1, дополнительно содержащая аминосилановый промотор адгезии, в котором молярное отношение кислотной функциональности от имеющего кислотную функциональность воска к аминовой функциональности от аминосилана (R), является равной или менее чем 1,8.
6. Композиция по п. 1, которая является не содержащей изоцианатной функциональности.
7. Композиция по п. 1, дополнительно содержащая одно или более вещество для придания клейкости, выбранное из эфира канифоли, гидрированного углеводорода, ароматического вещества для придания клейкости или их смесей; акриловый полимер и катализатор.
8. Композиция по п. 1 отличающийся тем, что силановый модифицированный полимер содержит множество концевых силильных групп, где каждая независимо друг от друга имеет формулу
x
2x+l
n
y
2y+l
3-n
A-Si(CH)(OCH)
в которой
A представляет собой связь в полимерной основной цепи;
х=1-12;
y=1-12; и
n=0,1 или 2; и
силильная группа силанового модифицированного жидкого полимера является концевой функциональной группой.
9. Композиция по п. 1, в которой силановый модифицированный полимер имеет структуру основной цепи, выбранную из полиуретана, простого полиэфира, сложного полиэфира, полиакрилата или полиолефина.
10. Композиция по п. 1, в которой силановый модифицированный полимер имеет формулу
x
2x+l
n
y
2y+l
3-n
z
R-[A-Si(CH )(OCH )]
в которой
R представляет собой органическую основную цепь силанового модифицированного полимера без атомов кремния, A представляет собой связь, которая связывает силановую группу с полимерной основной цепью R.
n= 0, 1 или 2;
x и y являются независимыми числами от 1 до 12; и
z - по меньшей мере, =1.
11. Композиция по п. 1, в которой силановый модифицированный полимер содержит множество телехелатных силильных групп, где каждая независимо друг от друга имеет формулу
x
2x+l
n
y
2y+l
3-n
A-Si(CH)(OCH)
в которой
A представляет собой связь с полимерной основной цепью;
х=1-12;
y=1-12; и
n=0, 1 или 2;
12. Композиция по п. 1, которая не содержит воду и растворитель.
13. Способ нанесения силановой реакционноспособной композиции клея-расплава включающий
обеспечение силановой реакционноспособной композиции клея-расплава по п. 1, в твердой форме и при комнатной температуре;
нагрев силановой реакционноспособной композиции клея-расплава до расплавленного состояния в момент использования;
нанесение расплавленной силановой реакционноспособной композиции клея-расплава на первую подложку;
обеспечение контакта второй подложки с расплавленной клеевой композицией, нанесенной на первую подложку;
охлаждение нанесенной расплавленной клеевой композиции до твердого состояния;
применение к охлажденной клеевой композиции условий, достаточных для необратимого отверждения охлажденной клеевой композиции с образованием связи между первой и второй подложками.
14. Способ по п. 13, в котором стадия нанесения расплавленной силановой реакционноспособной композиции клея-расплава выбирается из нанесения покрытия распылением, экструзией и нанесения покрытия валиком.
15. Изделие производства, содержащее отвержденные продукты реакции силановой реакционноспособной композиции клея-расплава по п. 1.